(57)【要約】【課題】  包装用袋を構成する積層フィルムのヒートシール層から内部に滲出する微粒子や液状体がなく、内容物を変質させたりすることのないクリーンな包装を可能とし、染毛剤用の第２液に含まれる過酸化水素のような、分解によってガスを発生する内容物を収納しても、速やかに袋の外に放散でき、袋の膨張、破裂、積層フィルムの層間剥離が防止できるとともに、内容物の蒸散を少なくすることの可能な包装用袋を提供する。【解決手段】  ヒートシール層、該ヒートシール層に積層された中間層、該中間層に積層された基材層を有する積層フィルムの前記ヒートシール層を最内層としてヒートシールし形成された包装用袋であって、前記ヒートシール層がシングルサイト系触媒を重合触媒とする直鎖状低密度ポリエチレンであり、前記積層フィルムとしての水蒸気透過度が４．５ｇ／ｍ２  ・２４ｈｒ以下、酸素ガス透過度が４０ｃｃ／ｍ２  ・２４ｈｒ以上であること特徴とする。【選択図】  図１
2006062153.tif 000002
【特許請求の範囲】
【請求項１】
ヒートシール層、該ヒートシール層に積層された中間層、該中間層に積層された基材層を有する積層フィルムの前記ヒートシール層を最内層としてヒートシールし形成された包装用袋であって、
前記ヒートシール層がシングルサイト系触媒を重合触媒とする直鎖状低密度ポリエチレンであり、
前記積層フィルムとしての水蒸気透過度が４．５ｇ／ｍ２  ・２４ｈｒ以下、酸素ガス透過度が４０ｃｃ／ｍ２  ・２４ｈｒ以上であること特徴とする包装用袋。
【請求項２】
前記中間層が２軸延伸ナイロンであり、前記基材層が２軸延伸ポリエステルであることを特徴とする請求項１記載の包装用袋。
【請求項３】
前記ヒートシール層と中間層、中間層と基材層がドライラミネートされたものであることを特徴とする請求項１または２記載の包装用袋。
【請求項４】
過酸化水素を含む染毛剤用の第２液を収容するものであることを特徴とする請求項１、２または３記載の包装用袋。
【発明の詳細な説明】
【技術分野】
【０００１】
この発明は、包装用袋に関するものである。さらに詳しくは、この発明は、例えば、染毛剤用の第２液のように過酸化水素を含む薬液を充填し、過酸化水素の分解により発生する酸素ガスの透過を可能とするとともに、ヒートシール強度が良好であって、膨張、破袋等が防止できるとともに、第２液中の水分の透過・蒸散による内容物の減容が少なく、また、内容物の変質等を引き起こす恐れのない包装用袋に関するものである。
【背景技術】
【０００２】
染毛剤用の第２液は、過酸化水素を含むものであり、第２液をアルミ箔を含む積層フィルムにより形成された袋に密封しておくと、過酸化水素の分解により発生する酸素ガスによって、袋が膨張しヒートシール部が剥離したり、破裂したりする。また、染毛剤成分が袋を構成する積層フィルム内に浸透し、バリア層であるアルミ箔面にまで到達し、アルミ箔と接するヒートシール層等との界面の剥離、いわゆる、デラミネーションが生じたりする。
【０００３】
シリカ蒸着層等をバリア層とする延伸ＰＥＴフィルムと延伸ＮＹとを基材層とし、ＬＬＤＰＥ等をヒートシール層とし、基材層とヒートシール層とをドライラミネートし、水蒸気透過度を２ｇ／ｍ２  ・２４ｈｒ以下、気体透過度を０．５ｃｃ／ｍ２  ・２４ｈｒ以上とした積層フィルムを用いた包装用袋とすることで、過酸化水素に由来するガスは速やかに袋の外に放散でき、袋の膨張、破裂、デラミネーションが防止できるとともに、内容物の蒸散を少なくすることができるといったことが知られている（例えば、特許文献１参照）。
【０００４】
しかしながら、特許文献１に記載のものでは、バリア層としてシリカ蒸着層等を使用していることから、例えば、基材層としての延伸ＰＥＴフィルムにシリカ蒸着層等を蒸着さ
せるには、コストが高くつく。また、ヒートシール層としてのＬＬＤＰＥ等には各種の添加剤が用いられており、包装用袋としての使用中に、微粒子や液状体として内容物内に滲出したりして、内容物である第２剤の成分を変質させたりする欠点がある。
【特許文献１】特開２００３−１１６６３２号公報（第４頁）
【発明の開示】
【発明が解決しようとする課題】
【０００５】
この発明は、上記のような実情に鑑み鋭意研究の結果創案されたものであり、包装用袋を構成する積層フィルムのヒートシール層から内部に滲出する微粒子や液状体がなく、袋内に収納された内容物を変質させたりすることのないクリーンな包装を可能とし、しかも、染毛剤用の第２液に含まれる過酸化水素のような、分解によってガスを発生する内容物を収納しても、速やかに袋の外に放散でき、袋の膨張、破裂、積層フィルムの層間剥離（デラミネーション）が防止できるとともに、内容物の蒸散を少なくすることの可能な包装用袋を提供することを目的としている。
【課題を解決するための手段】
【０００６】
上記課題を解決するために、この発明の包装用袋は、（１）ヒートシール層、該ヒートシール層に積層された中間層、該中間層に積層された基材層を有する積層フィルムの前記ヒートシール層を最内層としてヒートシールし形成された包装用袋であって、前記ヒートシール層がシングルサイト系触媒を重合触媒とする直鎖状低密度ポリエチレンであり、前記積層フィルムとしての水蒸気透過度が４．５ｇ／ｍ２  ・２４ｈｒ以下、酸素ガス透過度が４０ｃｃ／ｍ２  ・２４ｈｒ以上であること特徴とする。
そして、（２）前記中間層が２軸延伸ナイロンであり、前記基材層が２軸延伸ポリエステルであることが好ましい。
また、（３）前記ヒートシール層と中間層、中間層と基材層がドライラミネートされたものであることが好ましい。
そして、（４）過酸化水素を含む染毛剤用の第２液を収容するものであることが好ましい。
【発明の効果】
【０００７】
この発明は、以上説明したように構成されているので、以下に記載されるような効果を奏する。
すなわち、この発明においては、ヒートシール層に使用されているシングルサイト系触媒を重合触媒とする直鎖状低密度ポリエチレン（以下、特に断らない限り「ＳＬＬＤＰＥ」を使用する。）は、酸化防止剤、中和剤、スリップ剤、アンチブロッキング剤等の添加剤を一切有しないものである。すなわち、シングルサイト系触媒は、重合触媒中に塩素等のハロゲン成分を有していないことから、ハロゲン成分を中和するための脂肪酸金属塩等のハロゲンキャッチャー（中和剤）を添加する必要がなく、また、酸化防止剤、スリップ剤、アンチブロッキング剤等を含有する必要のないものである。従って、添加剤、または、添加剤に起因する物質がヒートシール層自体から内容物内へ微粒子や液状体として内部に滲出することがなく、包装用袋内に収納された内容物を変質させることがない。そのため、この発明の包装用袋は、染毛剤用の第２液を始め、医療用品、食品、電子部品等の保存において清浄性を必要とする商品の包装用袋に適する。とりわけ、シングルサイト系触媒を重合触媒とする気相法による直鎖状低密度ポリエチレンが好ましい。
【０００８】
また、積層フィルムのヒートシール層として使用されているＳＬＬＤＰＥは、耐熱性を付与する高融点部と低温ヒートシール性に寄与する低融点部といった特殊な融点部を構成しており、そのため、従来のチーグラー系触媒を重合触媒とするＬＬＤＰＥ等に比べ、低温でのヒートシール性やシール強度に優れ、製袋時におけるヒートシールが容易で、経済的であり、袋のヒートシールした箇所での剥離や破壊の恐れが少ない。また、この発明の包装用袋に内容物を収納した後、袋の開口部をヒートシールする際、低温でのヒートシールでよく、ヒートシールにおける熱で内容物を損傷したり、変質したりする恐れが少ない。
そして、袋を構成する積層フィルムの水蒸気透過度が４．５ｇ／ｍ２  ・２４ｈｒ以下、酸素ガス透過度が４０ｃｃ／ｍ２  ・２４ｈｒ以上であることから、例えば、染毛剤用の第２液に含まれる過酸化水素のような、分解によってガスを発生する内容物を収納しても、速やかに袋の外に放散でき、袋の膨張、破裂、フィルムの層間剥離（デラミネーション）が防止できるとともに、内容物に含まれる水の蒸散を少なくすることが可能となる。そのため、シリカ蒸着層等を基材層に蒸着させたようなコスト高の積層フィルムを使用することなく、所望とする水蒸気透過度と酸素透過度を有する安価な積層フィルムを使用することができることから、袋の単価を低減させることができる。
【０００９】
前記中間層が２軸延伸ナイロンであり、前記基材層が２軸延伸ポリエステルであると、中間層と基材層の厚さ、延伸倍率の選定、配向方向の組合せ等とヒートシール層の厚さ等を適宜設定することによって、水蒸気透過度４．５ｇ／ｍ２  ・２４ｈｒ以下、酸素ガス透過度が４０ｃｃ／ｍ２  ・２４ｈｒ以上の内の所望値に設定することが容易であるとともに、シリカ蒸着層を蒸着させた高価なフィルムを使用する必要がなく安価であり、また、例えば、ＰＶＤＣをガスバリア層とした袋では、燃焼廃棄時に塩素ガス等の有害物質が放出され環境への負荷が大きいが、この積層フィルムの構成では、廃棄時の環境負荷が少ないといった利点がある。そして、中間層を２軸延伸ナイロン、基材層を２軸延伸ポリエステルとすることで、袋として必要とされる強度、耐突刺性、耐ピンホール性、保香性、寸法安定性、印刷適性等において良好な特性を得ることができる。
【００１０】
また、前記ヒートシール層と中間層、中間層と基材層がドライラミネートされることで、水蒸気透過度が４．５ｇ／ｍ２  ・２４ｈｒ以下、酸素ガス透過度が４０ｃｃ／ｍ２  ・２４ｈｒ以上の条件のうち、所定の水蒸気透過度、酸素ガス透過度を有する袋を安価にかつ容易に製造することができる。
【００１１】
そして、過酸化水素を含む染毛剤用の第２液を収容する包装用袋では、染毛剤用の第２液に含まれる過酸化水素の分解によってガスを発生する内容物を収納しても速やかに袋の外に放散でき、袋の膨張、破裂、フィルムの層間剥離（デラミネーション）が防止できるとともに、内容物に含まれる水分の積層フィルムからの蒸散が少なく、内容物の濃度等による第２液の変質等が生じ難い。
【発明を実施するための最良の形態】
【００１２】
以下、発明を実施するための最良の形態を示し、さらに詳しくこの発明について説明する。もちろんこの発明は、以下の実施の形態によって限定されるものではない。
【００１３】
この発明の包装用袋のヒートシール層に使用されるＳＬＬＤＰＥとしては、シングルサイト系触媒を重合触媒とし、気相法によって重合したエチレンと炭素数３〜２０のα−オレフィンとの共重合体の直鎖状低密度ポリエチレンが好ましい。このＳＬＬＤＰＥの密度は、０．８９０〜０．９４０ｇ／ｃｍ３  であり、このうち、０．８９０〜０．９３０ｇ／ｃｍ３  であることが、耐熱性、ヒートシール強度等の点から好ましい。また、メルトフローレイトとしては、１〜５０ｇ／１０ｍｉｎであることが好ましい。このようなＳＬＬＤＰＥのうち、日本ポリエチレン（株）のハーモレックスＮＦ５４４Ｎ（商品名）は、シングルサイト系触媒を使用した気相法重合によるもので、αオレフィンとしてヘキサン（Ｃ６）との共重合体であって、密度０．９１２ｇ／ｃｍ３  、メルトフローレイト３．５ｇ／１０ｍｉｎであり、そのフィルムは、高強度であって、低温ヒートシール性を有し、酸化防止剤、中和剤、スリップ剤、アンチブロッキング剤等を含有しておらず、添加剤、または、添加剤に起因する物質がヒートシール層自体から内容物内へ微粒子や液状体として内部に滲出することがないものであって好ましい。
【００１４】
積層フィルムの基材層としては、ポリアミド樹脂、ポリエステル樹脂、ポリプロピレン樹脂等が採用でき、未延伸であっても、一軸または２軸延伸されたものであってもよい。ポリアミド樹脂としては、ナイロン６、ナイロン６６、ナイロン６とナイロン６６との共重合体、ナイロン６とナイロン１２との共重合体、ポリメタキシリレンアジパミド（ＭＸＤ６）、または、これらのナイロンの混合物が例示できる。ポリエステル樹脂としては、ポリエチレンテレフタレート、ポリブチレンテレフタレート、ポリエチレンナフタレート、共重合ポリエステル、ポリカーボネートが例示できる。このうち、２軸延伸ポリエステルが好ましい。基材層は、単層であっても多層であってもよい。
【００１５】
中間層としても、基材層と同様にポリアミド樹脂、ポリエステル樹脂、ポリプロピレン樹脂等が採用でき、未延伸であっても、一軸または２軸延伸されたものであってもよい。このうち、２軸延伸ナイロンが好ましい。中間層は、単層であっても多層であってもよい。
【００１６】
基材層や中間層には、所望により添加剤、例えば、可塑剤、酸化防止剤、安定剤、ブロッキング防止剤、帯電防止剤、染料、顔料、無機質微粒子等が添加されていてもよい。
基材層や中間層に印刷適性を付与するためオーバーコート剤を適用してもよい。
【００１７】
この発明の積層フィルムの水蒸気透過度は、ＪＩＳ  Ｚ０２０８、酸素ガス透過度は、ＪＩＳ  Ｋ７１２６に基づくものである。積層フィルムの水蒸気透過度４．５ｇ／ｍ２  ・２４ｈｒ以下、酸素ガス透過度４０ｃｃ／ｍ２  ・２４ｈｒ以上であることが、例えば、染毛剤用の第２液に含まれる過酸化水素のような分解によってガスを発生する内容物を収納しても速やかに袋の外に放散でき、袋の膨張、破裂、フィルムの層間剥離（デラミネーション）が防止できるとともに、内容物の蒸散を少なくすることが可能となる。水蒸気透過度が４．５ｇ／ｍ２  ・２４ｈｒを超えると、内容物に含まれる水の蒸散が多く、水分濃度等が所望値以下となることから好ましくない。酸素ガス透過度が４０ｃｃ／ｍ２  ・２４ｈｒ未満では、分解によって発生するガスの袋の外への放散が速やかに行われ難く、袋の膨張、破裂、フィルムの層間剥離（デラミネーション）を引き起こすことになり好ましくない。
【００１８】
この発明の積層フィルムは、ドライラミネート法、ノンソルベントラミネート法、押出ラミネート法、ウエットラミネーション法、ホットメルトラミネーション法等により、または、これらの積層方法を適宜組み合わせて行うことによって得ることができる。積層に際しては、各層となるフィルムに適宜、コロナ処理、ブラスト処理、酸化処理、オゾン処理等の表面活性化処理をしてもよい。これらの積層方法のうちドライラミネーションによることが、水蒸気透過度が４．５ｇ／ｍ２  ・２４ｈｒ以下、酸素ガス透過度が４０ｃｃ／ｍ２  ・２４ｈｒ以上の条件を満たす所定の水蒸気透過度、酸素ガス透過度を有する積層フィルムを安価にかつ容易に得ることが可能であり好ましい。積層のための接着剤としては、ウレタン系接着剤、ポリエステル系接着剤、ポリブタジエン系接着剤、ポリオレフィン系接着剤が使用される。
【００１９】
この発明において、基材層として２軸延伸ポリエステル（Ａ層）、中間層として２軸延伸ナイロン（Ｂ層）、ヒートシール層としてＳＬＬＤＰＥ（Ｃ層）を使用した場合、Ａ層の厚さ、延伸倍率、Ｂ層の厚さ、延伸倍率、Ａ層、Ｂ層の配向方向の組合せ、Ｃ層の厚さ等を適宜設定することによって、水蒸気透過度４．５ｇ／ｍ２  ・２４ｈｒ以下、酸素ガス透過度が４０ｃｃ／ｍ２  ・２４ｈｒ以上の所望値に設定することが容易である。
【００２０】
基材層として２軸延伸ポリエステル（Ａ層）、中間層として２軸延伸ナイロン（Ｂ層）、ヒートシール層としてＳＬＬＤＰＥ（Ｃ層）を用い、ドライラミネートした積層フィルムにおいては、Ａ層が５〜２５μｍ、Ｂ層が８〜２５μｍ、Ｃ層が８０〜２５０μｍであることが好ましい。Ａ層が５μｍ未満では、保香性や、寸法安定性が不十分となり好ましくなく、２５μｍを超えるとコストアップに繋がり、加工適性が劣ることから好ましくない。Ｂ層が８μｍでは、強度、耐突刺性、耐ピンホール性が不十分となり好ましくなく、２５μｍを超えるとコストアップに繋がり、加工適性が劣ることから好ましくない。Ｃ層が８０未満では、十分な袋のシール強度が得にくく、落下した場合、破袋し易いことから好ましくなく、２５０μｍを超えると、製袋時のヒートシールに長時間を必要とし、製造効率が低下し、コストアップに繋がり好ましくない。
【００２１】
図１は、積層フィルム１の断面図であり、Ａ層２、Ｂ層３、Ｃ層４の３層がドライラミネートされた状態を示す。
図１に示すように、Ａ層２とＢ層３は接着剤層５を介して接着しており、Ｂ層３とＣ層４は接着剤層６を介して接着している。
【００２２】
図１に示す積層フィルムを用いた包装用袋としては、平袋、スタンディングパウチ、サイドガゼットパウチ等各種のものが可能であり、液体を収納するものにおいて、内容物を小出しにする場合は、注出具を備えた袋とすればよい。
【００２３】
図２は、図１に示す積層フィルム１を用いた包装用袋１０の一例であって、表フィルム１１と裏フィルム１２とからなり、内容物の充填用の開口部１３を除き、３方がシールされた平袋として示されている。
【００２４】
図３は、図１に示す積層フィルム１を用いた包装用袋２０の他例であって、表フィルム２１、裏フィルム２２の間に山折りされた底フィルム２３が挟み込まれ、内容物の充填用の開口部２４を除き、周縁がヒートシールされたスタンディングパウチを示している。
【００２５】
図４に示す包装用袋３０は、スタンディングパウチであって、左隅部を斜めに切り欠き、斜辺において、表フィルム３１と裏フィルム３２の間に注出具３３を挟み込み、内容物の充填用の開口３４を除きヒートシールしたものである。
【００２６】
図５に示す包装用袋４０は、スタンディングパウチであって、その上辺において、表フィルム４１と裏フィルム４２の間に注出具４３を挟み込み、内容物の充填用の開口４４を除きヒートシールしたものである。
【００２７】
図６に示す包装用袋は、注出具５１付きのサイドガゼット袋５０である。該サイドガゼット袋５０は、図７に示すように表フィルム５２と裏フィルム５３の間に側方から山折りされた左方フィルム５４、右方フィルム５５を、また、下方から注出具５１を挟み込み、上辺の内容物の充填用の開口５６を除きヒートシールすることで製造される。このサイドガゼット袋５０は、内容物を充填後、開口５６をヒートシールし、係止孔５７、５７を利用して吊り下げて使用する。
【実施例】
【００２８】
次に、実施例を比較例とともに示し、さらに詳しく説明する。もちろん、この発明は、以下の実施例によって限定されるものではない。
【００２９】
（実施例１）
基材層として厚さ１２μｍの２軸延伸ポリエステルフィルム、中間層として厚さ１５μｍの２軸延伸ナイロンフィルム、ヒートシール層として厚さ１８０μｍの気相法によるＳＬＬＤＰＥ（商品名；ハーモレックスＮＦ５４４Ｎ、日本ポリエチレン（株）製）フィルムを、ウレタン系接着剤を使用してドライラミネートし、積層フィルムを得た。
【００３０】
得られた積層フィルムの水蒸気透過度をＪＩＳ  Ｚ０２０８、酸素ガス透過度をＪＩＳ  Ｋ７１２６に基づき測定した。
結果は、水蒸気透過度３．５ｇ／ｍ２  ・２４ｈｒ、酸素ガス透過度４５ｃｃ／ｍ２  ・２４ｈｒであった。
【００３１】
得られた積層フィルムを用いて、図４に示すようなポリエチレン製の注出具付きのスタンディングパウチを製造した。スタンディングパウチのヒートシール温度は、注出具を取着する斜辺のヒートシール温度を１８０℃とした以外は、１４０℃で行った。
得られたスタンディングパウチに市販の染毛剤用の第２液を注入し、開口を１４０℃でヒートシールした。
【００３２】
染毛剤用の第２液を充填したスタンディングパウチを恒温槽中で６０℃、相対湿度７５％にて１ヶ月間促進試験を行った。
促進試験において評価した測定項目、および、試験方法は、以下の通りである。
【００３３】
［減量測定］
試験開始時の重量に対する減量を測定した。
【００３４】
［外観測定］
漏れ、変色の有無を目視で確認した。
【００３５】
［シール強度］
試験開始から２週間経過時、１ヶ月経過時でのスタンディングパウチのサイドシール部、ボトムシール部、注出具とのシール部をそれぞれ１５ｍｍ幅に切り取り、引張試験機により引張スピード３００ｍｍ／ｍｉｎで引張試験を行い、シール強度を測定した。
【００３６】
［ラミネート強度］
試験開始から２週間経過時、１ヶ月経過時でのスタンディングパウチの表裏フィルムの略中央部において、１５ｍｍ幅の試験片を切り取り、引張試験機により引張スピード１００ｍｍ／ｍｉｎでＴ型剥離して接着強度を測定した。接着強度の測定は、基材層と中間層、中間層とヒートシール層について、ＴＤ方向、ＭＤ方向それぞれについて行った。
【００３７】
なお、スタンディングパウチ製造時（すなわち、ブランク）のもののシール強度、ラミネート強度を比較のために測定した。
【００３８】
減量測定、外観測定の結果は、以下の通りである。
減量測定結果；染毛剤用の第２液充填時の重量に対し、２週間経過時１．０９％減量し、１ヶ月経過時では２．０９％減量した。
外観測定結果；２週間経過時でも、１ヶ月経過時でも漏れ、変色は認められなかった。だた、１ヶ月経過時にややスタンディングパウチの膨張が認められた。
【００３９】
シール強度、ラミネート強度の測定結果は表１の通りである。
【００４０】
【表１】
2006062153.tif 000003
【００４１】
（比較例１）
基材層として厚さ１２μｍの２軸延伸ポリエステルフィルム、中間層として厚さ１５μｍの２軸延伸ナイロンフィルム、ヒートシール層として厚さ１８０μｍの市販の液相法によるＬＬＤＰＥ（商品名；モアテック、出光石油化学（株）製）フィルムをウレタン系接着剤を使用してドライラミネートし、積層フィルムを得た。
【００４２】
得られた積層フィルムの水蒸気透過度を実施例１と同様にして測定した。結果は、水蒸気透過度４．５ｇ／ｍ２  ・２４ｈｒ、酸素ガス透過度３０ｃｃ／ｍ２  ・２４ｈｒであった。
得られた積層フィルムを用いて、実施例１と同様に図４に示すような注出具付きのスタンディングパウチを製造した。スタンディングパウチのヒートシール温度は、１８０℃で行った。
【００４３】
得られたスタンディングパウチに実施例２と同一の市販の染毛剤用の第２液を注入し、開口を１８０℃でヒートシールした。
【００４４】
この染毛剤用の第２液を充填したスタンディングパウチを、実施例１と同様に恒温槽中で６０℃、相対湿度７５％にて１ヶ月間促進試験を行った。
【００４５】
減量測定、外観測定の結果は、以下の通りである。
減量測定結果；染毛剤用の第２液充填時の重量に対し、２週間経過時１．２１％減量し、１ヶ月経過時では２．４１％減量した。
外観測定結果；２週間経過時でも、１ヶ月経過時でも、漏れ、変色は特には認められなかったが、１ヶ月経過時にややスタンディングパウチの膨張が認められるとともに、図４のＸで示す底フィルム、表フィルム３１、裏フィルム３２の三者を重ね合わせてヒートシールした箇所近傍であって、充填された染毛剤用の第２液が充填されて底フィルムが舟底形に広がり、染毛剤用の第２液の重量が舟底形となった底フィルムの両端の上部において、スタンディングパウチが屈曲した屈曲箇所（図４では屈曲状態は明示していない。）において剥離が見られた。
【００４６】
シール強度、ラミネート強度の測定結果は表２の通りである。
【００４７】
【表２】
2006062153.tif 000004
【００４８】
そのほか、実施例１で使用した積層フィルムを用いて各種の袋を製袋し、袋に輸液等の医療用品、酒、乳幼児用ミルク等の食品、電子部品等を収納して実験したところ、いずれも水蒸気の透過、酸素ガスの透過による内容物に対する弊害はなかった。
【図面の簡単な説明】
【００４９】
【図１】この発明の積層フィルムの一実施の形態を示す断面図である。
【図２】この発明の積層フィルムを用いた包装用袋の１例である。
【図３】この発明の積層フィルムを用いた包装用袋の他例である。
【図４】この発明の積層フィルムを用いた包装用袋の更に他例である。
【図５】この発明の積層フィルムを用いた包装用袋の更に他例である。
【図６】この発明の積層フィルムを用いた包装用袋の更に他例である。
【図７】図６に示す包装用袋の分解斜視図である。
【符号の説明】
【００５０】
１  積層フィルム
２  Ａ層
３  Ｂ層
４  Ｃ層
５、６  接着剤層
１０、２０、３０、４０、５０  包装用袋
【図１】
2006062153.tif 000005
【図２】
2006062153.tif 000006
【図３】
2006062153.tif 000007
【図４】
2006062153.tif 000008
【図５】
2006062153.tif 000009
【図６】
2006062153.tif 000010
【図７】
2006062153.tif 000011